(57)【要約】【課題】歩留まりの低下が改善され、かつタッチパネルの製造に好適な導電材料を提供する。【解決手段】長尺の支持体上に、複数の導通パターンを有するセンサー部と、複数の周辺配線を有する周辺配線部とを少なくとも有する単位画像を、支持体の長尺方向に対して複数個有し、該周辺配線の線幅は１００μｍ以下であり、該周辺配線の少なくとも１つは支持体の長尺方向に対して２００ｍｍ以上の長さを有し、該支持体の反対側の面の表面抵抗率が１０９〜１０１２Ω／□である導電材料。【選択図】なし【特許請求の範囲】
【請求項１】
長尺の支持体上に、複数の導通パターンを有するセンサー部と、一端が導通パターンに接続され別の一端が集電部分に接続された複数の周辺配線を有する周辺配線部とを、少なくとも有する単位画像と、該単位画像と隣り合う単位画像とを電気的に接続不能とする非導電部からなる繰り返し単位を有し、該繰り返し単位を支持体の長尺方向に対して複数個有する導電材料であって、該周辺配線の線幅は１００μｍ以下であり、該周辺配線の少なくとも１つは支持体の長尺方向に対し２００ｍｍ以上の長さを有し、該支持体の単位画像を有する側とは反対側の面の表面抵抗率が１０９〜１０１２Ω／□であることを特徴とする導電材料。
【発明の詳細な説明】
【技術分野】
【０００１】
本発明は、抵抗膜式タッチパネルや静電容量方式タッチパネルなどに好適に用いられる導電材料に関する。
【背景技術】
【０００２】
パーソナル・デジタル・アシスタント（ＰＤＡ）、ノートＰＣ、ＯＡ機器、医療機器、あるいはカーナビゲーションシステム等の電子機器においては、これらのディスプレイに入力手段としてタッチパネルが広く用いられている。
【０００３】
タッチパネルには、位置検出の方法により光学方式、超音波方式、静電容量方式、抵抗膜方式などがある。抵抗膜方式のタッチパネルは、光透過性導電材料と光透過性導電層付ガラスとがスペーサーを介して対向配置されており、光透過性導電材料に電流を流し光透過性導電層付ガラスに於ける電圧を計測するような構造となっている。一方、静電容量方式のタッチパネルは、光透過性支持体上に透明導電体層を有するものを基本的構成とし、可動部分がないことが特徴であり、高耐久性、高透過率を有するため、例えば車載用途等において適用されている。
【０００４】
タッチパネル用途の透明電極（光透過性導電材料）としては、従来よりＩＴＯからなる光透過性導電膜が光透過性支持体上に形成されたものが使用されてきた。また近年では、ＩＴＯに代わる光透過性導電膜を有する光透過性導電材料として、例えば特開２００７−２８７９９４号公報、特開２００７−２８７９５３号公報などに開示されているセミアディティブ法や、特開２００３−７７３５０号公報、特開２００５−２５０１６９号公報および特開２００７−１８８６５５号公報等などに開示されている銀塩写真感光材料を用いる方法などにより、金属細線パターンを形成した導電材料も知られている。金属細線パターンにより得られた光透過性導電膜は、ＩＴＯ導電膜よりも可撓性が高く折り曲げに強いという利点がある。
【０００５】
抵抗膜式タッチパネルや静電容量方式タッチパネルにおいて使用される光透過性導電材料は、ディスプレイ上にて手で操作される光透過性導電部（センサー部）と、該光透過性導電部で感知された電気信号を外部に取り出す周辺配線部を有する。該光透過性導電部としてＩＴＯ導電膜を用いる場合、一般的にはＩＴＯ導電膜を形成した後、更に銀ペーストなどを用いて周辺配線部が作製される。一方、前述の銀塩写真感光材料を用いた方法は、例えば特開２０１２−４０４２号公報に記載されているように、光透過性導電部を構成する導通パターン（金属細線パターン）と周辺配線部を同時に作製することが可能であり、非常に製造効率の良い方式である。また、特開２００７−２２５８８４号公報に記載された連続露光装置や、特許４７０４７５７号公報に記載された処理装置を使用することにより、ロール状に巻き取られた長尺の支持体上に、複数の導通パターンを有するセンサー部と周辺配線部を有する単位画像を数多く形成し、その後、ロール状に巻き取るという、所謂ロール・ツー・ロールの製造方法にて光透過性導電材料を製造することができるため、生産性に優れる製造方法である。
【０００６】
上記した、センサー部と周辺配線部を同時に作製する方法によって、支持体上にセンサー部と周辺配線部を有する単位画像を大量に製造し、ロール状に巻き取られた導電材料に対して後加工する場合、例えばロール状に巻き取られた導電材料を保護フィルムと貼り合わせる場合や、ロール状に巻き取られた導電材料をシート状に裁断する、あるいは必要部分のみを打ち抜く場合などでは、巻き取られた導電材料はロール体から引き出される。しかしながら周辺配線の線幅が１００μｍ以下であり、該周辺配線の長さが支持体の長尺方向に対し２００ｍｍ以上であった場合、断線などに起因する歩留まりの低下が生じ、改善が求められていた。
【０００７】
一方、特開２０１５−１１４９７９号公報（特許文献１）では、複数の導通パターンを有するセンサー部と、複数の周辺配線を有する周辺配線部から構成される単位画像とは接続されず、支持体の長尺方向において連続した導通パターンを設けることで、歩留まりが改善可能であることが記載されている。また特開２０１５−１３３２３９号公報には、直径が１５０μｍ以下の繊維状金属を有する除電ブラシを、該画像単位を有さない側の支持体表面に接触させることで、歩留まりの低下が改善可能であることが記載されている。
【先行技術文献】
【特許文献】
【０００８】
【特許文献１】特開２０１５−１１４９７９号公報
【特許文献２】特開２０１５−１３３２３９号公報
【発明の概要】
【発明が解決しようとする課題】
【０００９】
本発明の目的は、歩留まりの低下が改善され、かつタッチパネルの製造に好適な導電材料を提供することにある。
【課題を解決するための手段】
【００１０】
本発明の上記課題は以下の発明によって達成される。
（１）長尺の支持体上に、複数の導通パターンを有するセンサー部と、一端が導通パターンに接続され別の一端が集電部分に接続された複数の周辺配線を有する周辺配線部とを、少なくとも有する単位画像と、該単位画像と隣り合う単位画像とを電気的に接続不能とする非導電部からなる繰り返し単位を有し、該繰り返し単位を支持体の長尺方向に対して複数個有する導電材料であって、該周辺配線の線幅は１００μｍ以下であり、該周辺配線の少なくとも１つは支持体の長尺方向に対し２００ｍｍ以上の長さを有し、該支持体の単位画像を有する側とは反対側の面の表面抵抗率が１０９〜１０１２Ω／□であることを特徴とする導電材料。
【発明の効果】
【００１１】
本発明により、歩留まりの低下が改善され、かつタッチパネルの製造に好適な導電材料を提供することができる。
【図面の簡単な説明】
【００１２】
【図１】静電容量方式のタッチセンサーを形成する際の単位画像の一例。
【図２】長尺の支持体上に、図１の画像単位と、非導電部からなる繰り返し単位を配置した概略図。
【発明を実施するための形態】
【００１３】
以下に本発明を詳細に説明する。
本発明の導電材料は、長尺の支持体上に、複数の導通パターンを有するセンサー部と、一端が導通パターンに接続され別の一端が集電部分に接続された複数の周辺配線を有する周辺配線部とを、少なくとも有する単位画像を有する。この様な単位画像は、例えば抵抗膜式タッチパネルや静電容量方式タッチパネルで使用される透明電極として使用される。図１は静電容量方式のタッチセンサーを形成する際の単位画像の一例である。
【００１４】
図１（ａ）において単位画像１００は、図中ｘ方向に伸びた導通パターン３０を、ｙ方向に１８個有し、隣接する導通パターン間には導通はない。図中ｙ方向に並んだ個々の導通パターン３０はそれぞれが周辺配線２０に接続されており、隣接する周辺配線２０間には導通はない。
【００１５】
図１（ｂ）に示した単位画像２００は、上記した図１（ａ）の単位画像と重ねられて利用される単位画像であり、図中ｙ方向に伸びた導通パターン３０を、ｘ方向に１２個有し、隣接する導通パターン間には導通はない。図中ｘ方向に並んだ個々の導通パターン３０はそれぞれが周辺配線２０に接続されており、隣接する周辺配線２０間には導通はない。
【００１６】
図１（ａ）および図１（ｂ）に示した周辺配線２０は、複数の導通パターン３０において感知された電気信号を外部に取り出すための配線であり、通常このような配線はディスプレイ上にて目立たなくすることを目的に、また表示装置に対するディスプレイ部の割合を高めるため、可能な限りディスプレイの枠部分に集中するように配置される。このため周辺配線２０の線幅を１００μｍ以下とし、枠部分内に効率よく納めることが望ましい。また周辺配線２０間の間隔についても１００μｍ以下とすることが好ましい。しかしながら周辺配線の長さが支持体の長尺方向に対し２００ｍｍ以上であった場合、断線などに起因する歩留まりの低下が生じる場合があった。本発明はこの様な問題を、該支持体の単位画像を有する側とは反対側の面の表面抵抗率を１０９〜１０１３Ω／□とすることで、改善できることを見いだしたものである。周辺配線２０の線幅は、表示装置に対するディスプレイ部の割合を高める観点から、８０μｍ以下であることが好ましく、６０μｍ以下であることがより好ましい。この様な場合、前述した歩留まりの低下はより顕著に表れるが、本発明はこの様な場合において、とりわけ有効に作用する。
【００１７】
図１（ａ）および図１（ｂ）に示したように、周辺配線２０の一端は導通パターン３０に接続される。また周辺配線２０の別の一端は、導通パターン３０において感知された電気信号をフレキシブルプリント配線により外部に取り出すための集電部分１３に接続される。この集電部分の１つを拡大して示したのが、図１（ｃ）である。なお隣接する集電部分１３間には、導通はない。
【００１８】
センサー部１１を構成する導通パターン３０としては、銀や銅などの金属を用いた金属メッシュパターンを有するパターンが好ましく例示され、周辺配線部１２を構成する周辺配線２０としては銀や銅などの金属から形成される周辺配線であることが好ましい。例えば図１（ａ）において、センサー部１１を構成する導通パターン３０は、菱形がｘ方向に連なったダイヤモンドパターンにより形成されているが、この菱形や、該菱形と菱形をつなぐ連結パターン部は、金属メッシュパターンにより形成されることが好ましい。銀により形成された金属メッシュパターンは導電性が高いため、とりわけ好ましい。一方、周辺配線部１２を構成する周辺配線２０も同様に、銀や銅などの金属を用いたものが好ましく、銀であることがより好ましい。前記した金属メッシュパターンの形状としては、例えば正三角形、二等辺三角形、直角三角形等の三角形、正方形、長方形、菱形、平行四辺形、台形等の四角形、（正）六角形、（正）八角形、（正）十二角形、（正）二十角形等の（正）ｎ角形、星形等を組み合わせた形状が挙げられ、またこれらの形状の単独の繰り返し、あるいは２種類以上の複数の形状の組み合わせが挙げられる。中でも正方形もしくは菱形であることが好ましい。導通パターン３０を構成する金属メッシュパターンの線幅は、得られる導電材料の光透過性の観点からより狭いことが望ましく、より好ましくは２０μｍ以下、さらには１０μｍ以下であることがより好ましい。下限は十分な導電性を得る観点から３μｍ以上であることが望ましい。
【００１９】
図２は、長尺の支持体上に、図１の画像単位と、非導電部からなる繰り返し単位を配置した概略図である。図２（ａ）は、図１（ａ）の単位画像１００と、隣り合う単位画像を電気的に接続不能とする非導電部１４からなる繰り返し単位を、支持体の長尺方向（図中矢印の方向）に複数個配置した例である。また図２（ｂ）は、図１（ｂ）の単位画像２００と、隣り合う単位画像を電気的に接続不能とする非導電部１４からなる繰り返し単位を、支持体の長尺方向（図中矢印の方向）に複数個配置した例である。非導電部１４の支持体の長尺方向における長さは、少なくとも５ｍｍ以上であることが好ましい。
【００２０】
本発明において周辺配線は、支持体の長尺方向に対し２００ｍｍ以上の長さを有する。ここで支持体の長尺方向に対し２００ｍｍ以上の長さを有するとは、１本の周辺配線において、支持体の長尺方向と略平行な方向に対し、連続して直線形状を維持している周辺配線の長さが２００ｍｍ以上であることを意味する。なお本発明において、長尺方向と略平行とは、長尺方向に対する周辺配線の角度が±１０°の範囲内であれば平行に含むものとし、また長尺方向に対してごく僅かに屈曲する部分が存在したとしても、長尺方向に対する角度が±１０°以内の範囲であれば、直線形状を維持しているものと見なす。
【００２１】
例えば図１（ａ）において、図中最も左側に位置する周辺配線は、直線２０ａ１、直線２０ａ２、直線２０ａ３、の３つの直線により構成されるが、上述したとおり、本発明において長尺方向に対する周辺配線の長さは屈曲部を介さないので、図２（ａ）のように繰り返し単位が配置される場合においては、直線２０ａ２の単独の長さが２００ｍｍ以上であれば、本発明の要件を満たすことになる。
【００２２】
一方、図１（ｂ）において、図中最も左側に位置する周辺配線は、直線２０ｂ１、直線２０ｂ２、直線２０ｂ３、直線２０ｂ４の４つの直線により構成されるが、上述したとおり、本発明において長尺方向に対する周辺配線の長さは、屈曲部を介さないので、図２（ｂ）のように繰り返し単位が配置される場合においては、直線２０ｂ１の単独の長さ、あるいは直線２０ｂ３の単独の長さの何れかが２００ｍｍ以上であれば、本発明の要件を満たすことになる。
【００２３】
なお、本発明において支持体の長尺方向に対する周辺配線の長さが３００ｍｍ以上であった場合、断線などに起因する歩留まりの低下が特に生じやすくなるが、この様な場合において本発明はとりわけ有効に作用するため、好ましい。
【００２４】
本発明の導電材料が有する支持体としては、フレキシブル性を有する樹脂フィルムが、取扱い性が優れている点で好適に用いられる。また金属メッシュパターンにより得られたセンサー部１１は高い開口率が得られることから、本発明の支持体は、光透過性支持体であることが特に好ましい。光透過性支持体に使用される樹脂フィルムの具体例としては、ポリエチレンテレフタレート（ＰＥＴ）やポリエチレンナフタレート（ＰＥＮ）等のポリエステル樹脂、アクリル樹脂、エポキシ樹脂、フッ素樹脂、シリコーン樹脂、ポリカーボネート樹脂、ジアセテート樹脂、トリアセテート樹脂、ポリアリレート樹脂、ポリ塩化ビニル、ポリスルフォン樹脂、ポリエーテルスルフォン樹脂、ポリイミド樹脂、ポリアミド樹脂、ポリオレフィン樹脂、環状ポリオレフィン系樹脂等が挙げられる。これら樹脂フィルムの厚さは、２０〜３００μｍであることが好ましい。なお、光透過性支持体の全光線透過率は８０％以上であることが好ましく、より好ましくは８５％以上である。また本発明の導電材料が有する支持体は長尺であり、少なくとも支持体の搬送方向に対する長さが２０ｍ以上であることが好ましい。
【００２５】
本発明において、支持体の単位画像を有する側とは反対側の面の表面抵抗率は１０９〜１０１２Ω／□である。この様な表面抵抗率を得るため、支持体の単位画像を有する側とは反対側の面は、帯電防止層を有することが好ましい。帯電防止層が含有する帯電防止剤としては、界面活性剤のような低分子型帯電防止剤や、高分子ポリマー型帯電防止剤、あるいは金属微粒子、酸化チタン、酸化亜鉛、酸化錫等の金属酸化物微粒子、導電性カーボンブラック等が挙げられる。中でも高分子ポリマー型帯電防止剤は比較的高い耐水性が得られるため好ましく、また非常に薄い帯電防止層であっても十分な導電性を発現するため、優れた光透過性が得られるため好ましい。中でもポリチオフェン系ポリマーを含有する帯電防止層は、光学特性、耐熱性や耐湿熱性等に優れ、また経時による抵抗値の変化が小さいことから、とりわけ好ましい。
【００２６】
前記したポリチオフェン系ポリマーとしては、例えばナガセケムテックス社よりデナトロンシリーズとして市販されており、これを入手し利用することができる。本発明において、帯電防止層が含有するポリチオフェン系ポリマーの固形分量は、０．５〜３００ｍｇ／ｍ２の範囲であることが好ましく、５．５〜３００ｍｇ／ｍ２であることがより好ましい。
【００２７】
本発明において、上記したセンサー部１１および周辺配線部１２の形成方法としては、印刷方式、フォトリソグラフィー方式、銀塩写真感光材料を導電性材料前駆体として用いる方法などの中から適宜選択し、用いることができる。
【００２８】
印刷方式としては、特開昭５５−９１１９９号公報に開示されたような、金属銀インキやペーストをスクリーン印刷等の手段によって印刷した後、導電性を付与するために焼成する方法や、国際公開第０４／３９１３８号パンフレットに開示されたような、無電解めっき触媒を含有する樹脂塗料等を印刷した後、無電解銀めっきを施して導電性を付与する方法等を用いることができる。
【００２９】
フォトリソグラフィー方式には、均一な金属銀層を有する支持体上にフォトレジストを塗布し、露光、現像後、レジストが剥離された金属銀層をエッチング除去し導電性パターンを得るサブトラクティブ方式をとるもの、特開平１１−１７０４２１号公報に開示されたような、無電解めっき触媒を含有するレジストを基板上に塗布し、露光、現像し未露光部のレジストを除去後、無電解銀めっきすることにより導通パターンを得るアディティブ方式をとるもの等を用いることができる。
【００３０】
銀塩写真感光材料を導電性材料前駆体として用いる方法としては、国際公開第０４／００７８１０号パンフレット、特開２００３−７７３５０号公報、特開２００５−２５０１６９号公報や特開２００７−１８８６５５号公報に開示されたような銀塩拡散転写方式を利用した方法、および国際公開第２００１／５１２７６号パンフレットや特開２００４−２２１５６４号公報に開示されたような化学現像銀を利用した方法が挙げられる。
【００３１】
化学現像銀を利用した方式は、例えばハロゲン化銀乳剤層がネガ型の場合、露光された部位のハロゲン化銀が現像液中に存在する現像主薬によって還元されてできる化学現像銀を触媒核として、無電解めっきを施すことによって導通パターンを作製するものである。
【００３２】
銀塩拡散転写方式を用いる方式は、支持体上に物理現像核層と称する、銀錯体が現像主薬によって還元されて金属銀となるための触媒核層、およびその上層にハロゲン化銀乳剤層を設けた材料を使うものである（ハロゲン化銀写真乳剤層は別の支持体に塗設されていても良い）。また、現像処理時には現像主薬の他にハロゲン化銀を溶解する化合物（ハロゲン化銀溶剤）を作用させる。この材料に露光および現像を行うと、ネガ型のハロゲン化銀乳剤を用いた場合、露光部のハロゲン化銀は化学現像銀に変換されて、ハロゲン化銀乳剤層に留まる。一方、未露光部のハロゲン化銀は、上記現像液中に添加されたハロゲン化銀溶剤によって溶解されて銀錯体となり支持体上の物理現像核層まで移動・拡散し、そこで現像主薬により還元されることにより、導電性の金属銀が析出する。その後、露光部位にある化学現像銀を含む乳剤層をウォッシュオフすることにより除去し、導通パターンを作製するものである。
【００３３】
中でも銀塩写真感光材料を導電性材料前駆体として用いる方法は、より高精細な導通パターンおよび周辺配線が形成可能であり好ましい。
【００３４】
上記した銀塩写真感光材料を導電性材料前駆体として用いる方法において、露光を実施するにあたり、例えば特開２００７−２２５８８４号公報、特開２００７−２０７６４６号公報等に記載された連続露光装置を用いることができる。上記した連続露光装置を用いることで、ロール状の銀塩写真感光材料に露光を施した後、再度ロール状に巻き取ることが可能である。
【００３５】
露光後のロール状の銀塩写真感光材料は、例えば特開２００６−１９０５３５号公報に記載される連続処理装置を用いて現像処理することで、長尺の支持体上に、複数の導通パターンを有するセンサー部と、一端が導通パターンに接続され、別の一端が集電部分に接続された複数の周辺配線を有する周辺配線部とを、少なくとも有する単位画像と、隣り合う単位画像を電気的に接続不能とする非導電部からなる繰り返し単位を有し、該繰り返し単位を支持体の長尺方向に対して複数個有する、ロール状の導電材料を得ることができる。
【００３６】
以下実施例によって本発明を更に詳しく説明するが、本発明はこの実施例に限定されるものではない。
【実施例】
【００３７】
支持体として、厚み１００μｍ、長さ１００ｍのポリエチレンテレフタレートフィルム（全光線透過率９０％）を用いた。この支持体の一方の面に、下記帯電防止層を（ＡＳ−１〜ＡＳ−６）を塗布、乾燥した後、ロール状に巻き取った。
【００３８】
＜帯電防止層＞
＜ＡＳ−１＞
デナトロンＰ−５０２ＲＧ（ナガセケムテックス（株）導電性ポリマー）を固形分塗布量が１０００ｍｇ／ｍ２となるよう塗布した。表面抵抗率は１０７Ω／□となった。  
＜ＡＳ−２＞
デナトロンＰ−５０２ＲＧ（ナガセケムテックス（株）導電性ポリマー）を固形分塗布量が５００ｍｇ／ｍ２となるように塗布した。表面抵抗率は１０８Ω／□となった。
＜ＡＳ−３＞
デナトロンＰ−５０２ＲＧ（ナガセケムテックス（株）導電性ポリマー）を固形分塗布量が１００ｍｇ／ｍ２となるように塗布した。表面抵抗率は１０９Ω／□となった。
＜ＡＳ−４＞
デナトロンＰ−５０２ＲＧ（ナガセケムテックス（株）導電性ポリマー）を固形分塗布量が２５ｍｇ／ｍ２となるように塗布した。表面抵抗率は１０１０Ω／□となった。
＜ＡＳ−５＞
デナトロンＰ−５０２ＲＧ（ナガセケムテックス（株）導電性ポリマー）を固形分塗布量が１０ｍｇ／ｍ２となるように塗布した。表面抵抗率は１０１１Ω／□となった。
＜ＡＳ−６＞
デナトロンＰ−５０２ＲＧ（ナガセケムテックス（株）導電性ポリマー）を固形分塗布量が１ｍｇ／ｍ２となるように塗布した。表面抵抗率は１０１２Ω／□となった。
【００３９】
次に帯電防止層を塗布した支持体の帯電防止層上に裏塗り層を塗布、乾燥し、ロール状に巻き取った。
【００４０】
＜裏塗り層組成＞１ｍ２当たり
ゼラチン                                                  ２ｇ
不定形シリカマット剤（平均粒子径５μｍ）                ２０ｍｇ
界面活性剤（Ｓ−１）                                  ４００ｍｇ
染料１                                                ２００ｍｇ
【００４１】
【化１】
2018128877.tif 000002
【００４２】
【化２】
2018128877.tif 000003
【００４３】
次に帯電防止層および裏塗り層を有するロール状の支持体の、裏塗り層側とは反対側の面に下記のようにして作製した硫化パラジウムゾルを含有する物理現像核層塗液を塗布、乾燥した。
【００４４】
＜硫化パラジウムゾルの調製＞
Ａ液    塩化パラジウム                                    ５ｇ
塩酸                                            ４０ｍｌ
蒸留水                                      １０００ｍｌ
Ｂ液    硫化ソーダ                                    ８．６ｇ
蒸留水                                      １０００ｍｌ
Ａ液とＢ液を撹拌しながら混合し、３０分後にイオン交換樹脂の充填されたカラムに通し硫化パラジウムゾルを得た。
【００４５】
＜物理現像核層塗液の調製＞１ｍ２当たり
前記硫化パラジウムゾル                                ０．４ｍｇ
２質量％グリオキザール水溶液                          ０．２ｍｌ
界面活性剤（Ｓ−１）                                      ３ｍｇ
デナコールＥＸ−８３０                                  １０ｍｇ
（ナガセケムテックス（株）製ポリエチレングリコールジグリシジルエーテル）
ＳＰ−２００                                            ２０ｍｇ
（日本触媒（株）製ポリエチレンイミン；平均分子量１０，０００）
【００４６】
＜ハロゲン化銀乳剤の調製＞
ハロゲン化銀乳剤は、写真用ハロゲン化銀乳剤の一般的なダブルジェット混合法で製造した。なお、ハロゲン化銀乳剤が含有するハロゲン化銀粒子の平均粒径は混合温度によって調整し、平均粒子径が０．１５μｍであるハロゲン化銀粒子を含有するハロゲン化銀乳剤を得た。なお、このハロゲン化銀乳剤のハロゲン組成は、塩化銀９５モル％と臭化銀５モル％である。得られたハロゲン化銀乳剤を定法に従いチオ硫酸ナトリウムと塩化金酸を用い金イオウ増感を施した。こうして得られたネガ型のハロゲン化銀乳剤は銀１ｇあたり０．３ｇのゼラチンを含む。
【００４７】
＜ハロゲン化銀乳剤層塗液＞１ｍ２当たり
ゼラチン                                              ０．２ｇ
ハロゲン化銀乳剤                                      ３．８ｇ銀相当
界面活性剤（Ｓ−１）                                  ２０ｍｇ
【００４８】
続いて、支持体に近い方から順に下記組成の中間層塗液、上記組成のハロゲン化銀乳剤層塗液、および下記組成の中間層塗液、保護層塗液をスライドコーターにて重層塗布した後乾燥し、ロール状の導電材料前駆体１〜７を得た。
【００４９】
＜中間層塗液＞１ｍ２当たり
シーピーガムＦＡ（ＤＳＰ五協フード＆ケミカル（株）製カラギーナン）
０．０３ｇ
界面活性剤（Ｓ−１）                                  １０ｍｇ
【００５０】
＜保護層塗液＞１ｍ２当たり
ゼラチン                                                １ｇ
不定形シリカマット剤（平均粒子径３．５μｍ）          １５ｍｇ
界面活性剤（Ｓ−１）                                  １０ｍｇ
【００５１】
＜露光＞
このようにして得た導電材料前駆体１〜７それぞれについて、特開２００７−２２５８８４号公報に記載の連続露光機で露光した。露光光源は三菱電機照明（株）製、直管蛍光ランプＦＬ４０ＳＤを用いた。原稿として図１（ａ）の透過原稿を密着させて露光した。導通パターン３０は線幅５μｍで格子間隔３００μｍのメッシュパターンであり、図中１８本の周辺配線の線幅は何れも４０μｍであり、最も外側に位置する周辺配線は、搬送方向に向かって３００ｍｍの長さ（図１（ａ）の長さＬａ）を有する。
【００５２】
＜現像＞
露光した導電材料前駆体１〜７を、特開２００６−１９０５３５号公報に記載の処理装置で現像処理し、ロール状に巻き取った。現像槽に２０℃の下記組成のアルカリ現像液を満たし、現像液に６０秒間浸漬するように処理装置のラインスピードを調整した。水洗処理部、リンス部は水を投入し、水温を４０℃に設定し、ハロゲン化銀乳剤層、中間層、最外層および裏塗り層を水洗除去し、乾燥した後に巻き取った。それぞれの単位画像は、図１（ａ）に示す単位画像の透過原稿のメッシュパターンの細線幅を再現しており、単位画像と単位画像の間の距離（非導電部の長さ）は２０ｍｍである。このようにして図２（ａ）のような繰り返しパターンを有する、ロール状の導電材料１ａ〜７ａを得た。
【００５３】
また、ロール状の導電材料１ａ〜７ａの作製において、原稿として図１（ａ）の透過原稿に代えて、図１（ｂ）の透過原稿を密着させて露光した以外は同様にして、図２（ｂ）のような繰り返しパターンを有する、ロール状の導電材料１ｂ〜７ｂを得た。図１（ｂ）における導通パターン３０は、線幅５μｍで格子間隔３００μｍのメッシュパターンであり、図中２４本の周辺配線の線幅は何れも４０μｍであり、最も外側に位置する周辺配線は、搬送方向に向かって３００ｍｍの長さ（図１（ｂ）の長さＬｂ）を有する。得られたロール状の導電材料１ｂ〜７ｂの単位画像は図１（ｂ）に示す単位画像の透過原稿のメッシュパターンの細線幅を再現しており、単位画像と単位画像の間の距離（非導電部の長さ）は２０ｍｍである。
【００５４】
＜アルカリ現像液＞
水酸化カリウム                                  ２５ｇ
ハイドロキノン                                  １８ｇ
１−フェニル−３−ピラゾリドン                    ２ｇ
亜硫酸カリウム                                １００ｇ
Ｎ−メチルエタノールアミン                      １５ｇ
臭化カリウム                                  ０．２ｇ
全量を水で１０００ｍｌ
ｐＨ＝１２．２に調整する。
【００５５】
＜導通検査＞
上記のようにして得られたロール状の導電材料１ａ〜７ａおよび１ｂ〜７ｂそれぞれについて、巻き取られた導電材料を巻き出し、単位画像と非導電部からなる繰り返し単位を有する導電材料を１００枚切り取り、個々の導電材料が有する各端子（導電材料１ａ〜７ａは、導通パターン３０と周辺配線２０と集電部分１３からなる１８個の各端子、１ｂ〜７ｂは、導通パターン３０と周辺配線２０と集電部分１３からなる１２個の各端子）の導通を、テスターを用いて検査した。１枚の導電材料が有するすべての端子の導通が得られた場合を合格とした。この合格率を表１に示す。
【００５６】
【表１】
2018128877.tif 000004
【００５７】
＜タッチパネル作製＞
導通検査で合格した導電材料１ａと導電材料１ｂ、およびリンテック（株）製光学両面粘着シート  ＭＯ−Ｔ０１５（粘着層厚み５０μｍ、両面に剥離フィルム有り）とを、以下の手順で貼り合わせた。所定のサイズに切り出した上記剥離フィルム付き両面粘着シートの一方の剥離フィルムを剥離して、両面粘着シートの露出面を導電性材料１ａおよび１ｂのセンサー面にそれぞれ貼り合わせた。１ｂに張り合わされた両面粘着シートの他方の剥離フィルムを剥離して、導電性材料１ａの裏面に貼り合わせた。貼り合わせた１ａ／１ｂフィルムの集電部分１３にＦＰＣ（フレキシブルプリント基板）を貼り合わせた。その後、ＦＰＣを貼り合わせた１ａ／１ｂフィルムの１ａセンサー面に貼り合わせた両面粘着シートの剥離フィルムを剥離し、無アルカリガラス（コーニングジャパン（株）製イーグル２０００）を貼り合わせ、タッチパネル１を作製した。
【００５８】
上記と同様にして、導電材料２ａ〜７ａと導電材料２ｂ〜７ｂをそれぞれ貼り合わせ、更にＦＰＣと無アルカリガラスを貼り合わせて、タッチパネル２〜７を作製した。
【００５９】
＜タッチパネル動作試験＞
上記で作製したタッチパネル１〜７をコントロールボードと接続し、検査ソフトウェアで検査を実施し、タッチセンサーとして作動するか否かを判定した。正常に作動したものをＯＫ、正常に作動しなかったものをＮＧと記載した。この結果を表２に示す。
【００６０】
【表２】
2018128877.tif 000005
【００６１】
表１、２の結果から明らかなように、本発明によって歩留まりの低下が改善された導電材料を提供することができる。また本発明の導電材料により得られたタッチパネルは、タッチセンサーとして正常に作動する。
【符号の説明】
【００６２】
１１  センサー部
１２  周辺配線部
１３  集電部分（ＦＰＣとの接続部分）
１４  非導電部分
【図１】
2018128877.tif 000006
【図２】
2018128877.tif 000007